(57)【要約】  本発明は、高磁場を発生させる際に、割れることなく超電導バルク体を大きくすることが可能な酸化物超電導バルクマグネットおよび酸化物超電導バルクマグネットを提供する。  超電導相中に非超電導相が微細分散したリング状酸化物超電導バルクマグネットの外周部と内周部をリング状の補強材で補強した。さらにその内側に外周部を補強材で補強したリング状の酸化物超電導バルクマグネットを入れ子状に組み合わせて一体の酸化物超電導バルクマグネットとすることにより、より高磁場を発生させながら割れにくくすることができる。
2014189043.tif 000002
【特許請求の範囲】
【請求項１】
REBa2Cu3O7-x相中にRE2BaCuO5相が分散したリング状の酸化物超電導バルクマグネットであって、前記リング状酸化物超電導バルクマグネットの外周部にリング状の補強材を配置し、かつ、前記リング状酸化物超電導バルクマグネットの内周部にリング状の補強材を配置したことを特徴とする酸化物超電導バルクマグネット。
ただし、REは希土類元素またはそれらの組み合わせを示し、ｘは酸素欠損量を示し、０＜ｘ≦０．２の関係を満たす。
【請求項２】
前記酸化物超電導バルクマグネットは、着磁により５Ｔ以上の磁束密度を発生できる外径が５０ｍｍ以上であることを特徴とする請求項１に記載の酸化物超電導バルクマグネット。
【請求項３】
室温から７７Ｋへ冷却した時の前記外周部の補強材の熱収縮率が０．１６％以上であり、さらに、前記内周部の補強材の熱収縮率が−０．０９％以上、０．３９％以下であることを特徴とする請求項１又は２に記載の酸化物超電導バルクマグネット。
【請求項４】
室温から７７Ｋへ冷却した時の前記内周部の補強材熱収縮率が−０．０５％以上、０．３０％以下であることを特徴とする請求項３に記載の酸化物超電導バルクマグネット。
【請求項５】
請求項１〜４のいずれか１項に記載のリング状の酸化物超電導バルクマグネットの内側に、リング状の補強材を外周部および内周部に配置したリング状の酸化物超電導バルクマグネットを１または２以上を配置し組み合わせて構成されていることを特徴とする酸化物超電導バルクマグネット。
ただし、REは希土類元素またはそれらの組み合わせを示し、ｘは酸素欠損量を示し、０＜ｘ≦０．２の関係を満たす。
【請求項６】
前記内周部の補強材に雌ネジ加工が施され、かつ、これに対向して配置されたリング状の酸化物超電導バルクマグネットの外周部の補強材に雄ネジ加工が施され、前記ネジ加工が施された内周部の補強材と外周部の補強材とがネジにより結合されていることを特徴とする請求項５に記載の酸化物超電導バルクマグネット。
【請求項７】
前記内周部の補強材と、これに対向して内側に配置されたリング状の酸化物超電導バルクマグネットの外周部の補強材との隙間の少なくとも一部に、樹脂、グリース、または半田のうち少なくともいずれかを充填することを特徴とする請求項５に記載の酸化物超電導バルクマグネット。
【請求項８】
前記内側に配置されたリング状の酸化物超電導バルクマグネットの外周部の補強材の肉厚を、位置により変えることを特徴とする請求項５〜７のいずれか１項に記載の酸化物超電導バルクマグネット。
【請求項９】
前記補強材の肉厚を前記酸化物超電導バルクマグネットの外側から内側になるほど厚くすることを特徴とする請求項８に記載の酸化物超電導バルクマグネット。
【請求項１０】
前記酸化物超電導バルクマグネットの上面及び下面の形状が、多角形、楕円またはレーストラック形状を有する形状であることを特徴とする請求項５〜９のいずれか１項に記載の酸化物超電導バルクマグネット。
【請求項１１】
請求項１〜１０のいずれか１項に記載のリング状の酸化物超電導バルクマグネットの内側に、リング状の補強材を外周部に配置した酸化物超電導バルクマグネットを配置し組み合わせ、前記内側に配置された酸化物超電導バルクマグネットと前記リング状の酸化物超電導バルクマグネットの間の隙間の少なくとも一部に、樹脂、グリース、または半田のうち少なくともいずれかを充填することを特徴とする酸化物超電導バルクマグネット。
【発明の詳細な説明】
【技術分野】
【０００１】
本発明は、酸化物超電導バルクマグネットに関するものである。
【背景技術】
【０００２】
REBa2Cu3O7-x（REは、希土類元素またはそれらの組み合わせを示す。）相中にRE2BaCuO5相が分散した酸化物超電導材料は、高い臨界電流密度（Ｊc）を有する。このため、磁場中の冷却やパルス着磁により励磁され、酸化物超電導バルク（塊）状で使用可能である。例えば、特許文献１には、このような酸化物超電導材料（酸化物超電導バルクマグネット）を超電導モーター等に使用できる超電導磁場発生装置が開示されている。【０００３】
非特許文献１には、磁場中の冷却により着磁した直径３６ｍｍの円柱形Ｓｍ系超電導バルクマグネットが、最大１．５Ｔ程度の磁場を発生できることが開示されている。
非特許文献２には、Ｙ系バルク超電導材料を用い、パルス着磁と磁場中冷却による着磁とを比較検討していることが開示されている。
非特許文献３には、超電導マグネット中で直径約６０ｍｍのバルク超電導材料を用い、４０Ｋにおいて約４．５Ｔの磁場を発生できることが開示されている。
このようにＲＥ(希土類元素)系バルク超電導材料のパルス着磁に関しては、特許文献１において磁束跳躍をともなうパルス着磁が開示され、また、非特許文献２、非特許文献３等においては冷却方法も含めた着磁方法が開示されている。【０００４】
最近では、特許文献４において、低磁場で高い臨界電流密度（Ｊc）特性を有するリング状のバルク超電導体（REIIBa2Cu3O7-x）の内側に、高磁場で高いＪc特性を有する円柱状のバルク超電導体（REIBa2Cu3O7-x）を配置することにより、低磁界から高磁界まで大きな捕捉磁界を得られる超電導バルクマグネットが開示されている。なお、この超電導バルクマグネットの着磁は、静磁場下で行われている。【０００５】
特許文献５には、組成の異なる（即ち、超電導特性の異なる）二種類または三種類のＲＥ(希土類元素)系超電導バルクマグネットを配置することにより、低磁界から高磁界まで大きな捕捉磁界が得られる超電導バルクマグネットが開示されている。（特許文献５の図１、図５及び図８参照）。具体的には、臨界電流密度特性の異なる二種類（または三種類）の超電導バルクマグネットを用い、周辺部に低磁場で大きい臨界電流密度を有するマグネットを配置し、磁場強度が高くなる中心部には高磁場で高い電流密度を有するマグネットを配置する。これにより、全体として強い磁場発生が可能になる。着磁方法として、静磁場着磁法及びパルス着磁法が記載されている。【０００６】
特許文献６に記載された酸化物超電導材料は、原料を節約し、かつ、軽量化のために複数個の中空酸化物超電導バルクマグネットを複合化したものである。この超電導バルクマグネットの着磁に関しては、液体窒素中に浸漬して超電導状態にし、外部から磁界を印加して超電導体に磁束線をトラップさせて永久磁石とする方法、即ち、静磁場着磁方法が記載されている。
特許文献７には、パルス着磁時の発熱による特性低下を解消するため、超電導体の間に冷媒の流路を設け、パルス着磁時の捕捉磁束特性を改善することが開示されている。
特許文献８には、リング状の超電導バルクマグネットを入れ子状に配置することにより、パルス着磁時の電流パス(電流経路)を制御し、同心円状に近い均一な着磁を可能にすることが開示されている。
特許文献９には、特許文献８と同様の目的で、継ぎ目を一箇所以上有する多重リング状の超電導バルク板を積層することによって電流パスを制限し、パルス着磁によって均一な捕捉磁場分布が得られることが開示されている。【０００７】
以上のように、ＲＥ系（RE-Ba-Cu-O系）酸化物超電導バルクマグネットでは、酸化物超電導バルクマグネットの構成や着磁方法および外周リング補強等によるフープ力による割れの防止によって、磁場強度の向上が図られている。
【先行技術文献】
【特許文献】
【０００８】
【特許文献１】特開平６−２０８３７号公報
【特許文献２】特開平６−１６８８２３号公報
【特許文献３】特開平１０−１２４２９号公報
【特許文献４】特開２００１−３５８００７号公報
【特許文献５】特開平９−２５５３３３号公報
【特許文献６】特開平７−２１１５３８号公報
【特許文献７】特開２００６−３１９０００号公報
【特許文献８】特開２０１１−１４２３０３号公報
【特許文献９】特開２０１１−１９９２９８号公報
【特許文献１０】特開平１１−２８４２３８号公報
【特許文献１１】特開平１１−３３５１２０号公報
【特許文献１２】特開２０００−１７８０２５号公報
【特許文献１３】特開２００１−１０８７９号公報
【特許文献１４】特開平７−１８２９３４号公報
【非特許文献】
【０００９】
【非特許文献１】生田他；日本応用磁気学会誌 Vol.23,  No.4-1,（1999）p.885
【非特許文献２】Y,Itoh et al., Jpn J. Appl. Phys., Vol34、 5574（1995）
【非特許文献３】森田他；日本応用磁気学会誌 Vol19, No3. （1995）p.744
【非特許文献４】成木他；低温工学  40巻7号  2005年
【非特許文献５】手嶋他：低温工学  46巻3号  2011年
【非特許文献６】H.Ikutaら,Advances in superconductivity  XII p658
【非特許文献７】T.Yamada ; Physica  C392-396 （2003）623-627
【発明の概要】
【発明が解決しようとする課題】
【００１０】
REBa2Cu3O7-x相（１２３相）中にRE2BaCuO5相（２１１相）が分散した酸化物超電導バルクマグネットは、着磁することによって超電導状態で永久磁石のような磁場発生源として機能する。発生する磁場の強度は、超電導バルクマグネットの大きさおよび臨界電流密度に概ね比例する。例えば、図３に示すような円柱状の超電導バルクマグネットの場合、静磁場着磁で高い磁場強度が着磁することによって、円柱表面の中心の磁場強度は、直径（Ｄ）と臨界電流密度（Ｊc）とに比例する。臨界電流密度Ｊcは、超電導バルクマグネットの冷却温度によって変化し、一般に低温であるほど高い臨界電流密度Ｊcを有する。例えば、直径４５ｍｍ、厚さ１５ｍｍの銀添加Ｇｄ系バルク超電導材であって、その外周部分をステンレスリングで補強することによって、７７Ｋで１．８Ｔ、７０Ｋで３．８Ｔ、６０Ｋでは、７．０Ｔの磁場発生が報告されている（非特許文献５）。すなわち、より低温での着磁によって、より高強度の磁場を発生する超電導バルクマグネットとすることができる。【００１１】
従来、この様な円柱状又はリング状の超電導バルクマグネットの外周に室温状態で金属リングを嵌めこみ、着磁温度に冷却し、熱膨張係数の違いを利用することにより、超電導バルクマグネットに捕捉した磁場によって発生するフープ力を抑え込み、超電導バルクマグネットの割れを防止していた。この方法により直径３０ｍｍ以上の比較的大型で磁束密度が６〜９Ｔ程度の超電導バルクマグネットの報告がなされている。しかし、このレベルの磁場強度においても、超電導バルクマグネットの割れの報告もある（非特許文献６および７）。特に直径５０ｍｍを超える大型の超電導バルクマグネットの低温領域（特に２０〜５０Ｋ）における割れ防止のための補強技術は未完成の状態にあった。【００１２】
特許文献１０には、円柱状の超電導バルクマグネットの外周に金属リングを配置し、超電導バルクマグネットとリングとの間に樹脂を充填する方法が開示されている。
特許文献１１には、高い寸法精度で超電導バルクマグネットの外周径と金属補強リングの内周径とを加工し、リングと超電導バルクマグネットとの間の僅かな隙間に樹脂を充填する方法が開示されている。【００１３】
特許文献１２及び１３には、超電導バルクマグネット中のミクロなクラックに樹脂を含浸させた上で、超電導バルクマグネットの周囲に補強用の樹脂を配置する方法が開示されている。
特許文献１４には、角型の外周支持用高強度材料をリング状の超電導バルクマグネットの外周部に配置する方法が開示されている。特に特許文献１４の図２には、リング状超電導バルクマグネットの内部全体に内周支持用高強度材料が配置された超電導バルクマグネットが開示されている。【００１４】
これらの補強法であっても、直径５０ｍｍ以上の比較的大型の超電導バルクマグネットが５０Ｋ未満の低温領域でフル着磁（超電導バルクマグネット全体が臨界状態に着磁された状態）の場合、５Ｔ以上の高強度磁場の発生に対しては不十分である。現時点では再現性よく安定した補強方法は得られていない。これは、もともと酸化物超電導バルクマグネットの強度は７０ＭＰａ程度と低いため、外周補強だけでは不十分であるからである。【００１５】
より具体的には、円柱状またはリング状の超電導バルクマグネットをフル着磁した場合、マグネット表面の磁場強度部分布は、図３（ａ）に示すようになる。つまり、円柱形状では、図３（ｂ）に示すようにほぼ表面の中心にピークを有する三角錐の形状になる。図４（ａ）に示すようなリング形状の場合は、図４（ｂ）に示すように内周に対応する部分が上面となった円錐台状の分布になる。そして、それぞれの場合、最大引っ張り応力が作用する位置は、円柱の場合は中心であり、リング状の場合はリングの内周側面(内周部)になる。そして、割れが発生する場合、それぞれの最大応力となる位置が割れの起点となることが多い。例えば、円柱形状の場合、外周から金属リングにより圧縮応力が加わり、中心部ではその圧縮応力が弱まるため、フープ力が最大となる中心が割れの起点となる。すなわち、外周に配置した金属リングからの圧縮応力が同じ場合、円柱の径が大きくなればなるほど中心部に及ぼす金属リングからの応力は小さくなる。【００１６】
特許文献１０には、超電導バルクマグネットの周囲に配置された支持部材による種々の形状の超電導バルクマグネットの補強方法が示されている。が、高強度の金属リングにより外周補強されたリング状の超電導バルクマグネット、およびその内側に中心コア材が入れ子状に配置・補強された超電導バルクマグネットについては何も開示されていない。また、リング状超電導バルクマグネットを内周側から補強する方法に関しても、何も示唆されていない。【００１７】
特許文献１１にも、円柱または円筒状の超電導バルクマグネットの周囲を高強度の金属リングにより補強する方法は開示されているが、高強度の金属リングにより外周補強されたリング状の超電導バルクマグネット、および中心コア材が入れ子状に配置・補強された超電導バルクマグネットについては何も開示されていない。また、リング状超電導バルクマグネットを内周側から補強する方法に関しても、何も示唆されていない。【００１８】
特許文献１２及び１３には、樹脂含浸層および樹脂含浸された布の密着被覆層により補強され、腐食劣化に対して強い酸化物超電導体に関して開示されている。しかし、外周に高強度の金属リング補強されたリング超電導バルクマグネット、および中心コア材が入れ子状に配置・補強された超電導バルクマグネットについては何も開示されていない。また、リング状超電導バルクマグネットを内周側から補強する方法に関しても、何も示唆されていない。【００１９】
特許文献１４には、貫通路を有する超電導バルクマグネットの周囲を高強度材料で覆ったことを特徴とする超電導バルクマグネットが開示されている。しかし、高強度の金属リングにより外周補強されたリング超電導バルクマグネット、および中心コア材が入れ子状に配置・補強された超電導バルクマグネットについては何も開示されていない。また、リング状超電導バルクマグネットを内周から補強する方法に関しては、特許文献１４の図２に内周部をすべて埋める高強度補強材による補強方法が開示されている。しかし、有効に使用可能な内部磁場空間が得られるように、リング状補強材によって補強することに関しては何も示唆されていない。【００２０】
特許文献８には、入れ子状に配置したリング超電導バルクマグネットおよび中心コア材の隙間に半田を注入して一体化した超電導バルクマグネットが開示されている。しかし、高強度の金属リングにより外周補強されたリング状の超電導バルクマグネット、および中心コア材が入れ子状に配置され、補強された超電導バルクマグネットについては何も開示されていない。また、リング状超電導バルクマグネットを高強度の金属リングにより内周側から補強する方法に関しても、何も示唆されていない。【００２１】
特許文献９には、リング形状に近い継ぎ目を有する同心円状リングの隙間に半田を埋め一体化した超電導バルクマグネットが開示されている。しかし、各超電導バルクマグネットは継ぎ目を有するため、金属リングによる補強は困難である。すなわち高強度の金属リングにより外周補強されたリング状の超電導バルクマグネット、および中心コア材が入れ子状に配置され、補強された超電導バルクマグネットについては何も開示されていない。また、リング状の超電導バルクマグネットを金属リングにより内周側から補強する方法に関しても、何も示唆されていない。【００２２】
非特許文献４のFig.1（ｂ）に、直径４８ｍｍ、内径２４ｍｍ、高さ２１ｍｍのリング状超電導バルクマグネットのリング内部に、外径２４ｍｍ、肉厚１．０ｍｍのアルミニウムリングおよび直径２２ｍｍの円柱状バルク試料を挿入し、隙間の全周にエポキシ樹脂を充填した超電導バルクマグネットが記載されている。そして、このマグネットは、従来の外周リングのみを施したもの（Fig.1（ａ）参照）に比べ割れやすいことが示されている。しかしながら、外周を補強されたリング状超電導バルクマグネットまたは外周と内周とを補強されたリング状超電導バルクマグネットを入れ子状に配置し隙間の一部のみに樹脂、グリース、半田を充填した超電導バルクマグネットに関しては一切開示されていない。【００２３】
この様にこれらの特許文献８〜１４に記載された補強法は、直径５０ｍｍ以上の比較的大型材の超電導バルクマグネットが５０Ｋ未満の低温領域でフル着磁（超電導バルクマグネット全体が臨界状態に着磁された状態）する場合や、５Ｔ以上の高強度磁場の発生する場合には不十分であり、再現性よく安定した補強方法は得られていない。これは、もともと超電導バルクマグネットの強度はせいぜい７０ＭＰａ程度と低いため、外周補強だけでは不十分であるためである。【００２４】
本発明は、REBa2Cu3O7-x相中にRE2BaCuO5相が分散した酸化物超電導バルクマグネットであって、大型（特に直径５０ｍｍ以上）であっても着磁時（温度５０Ｋ未満で５Ｔ以上の磁場発生時）であっても割れない酸化物超電導バルクマグネットを提供することを目的（課題）とする。なお、本明細書において、REBa2Cu3O7-x相中にRE2BaCuO5相が分散した酸化物超電導バルクマグネットのことを単に超電導バルクマグネットと呼ぶ。
【課題を解決するための手段】
【００２５】
本発明者らは、上記課題を解決するために鋭意検討を重ね、以下の知見を得た。
即ち、リング状の超電導バルクマグネットの場合、外周部及び内周部を補強材で補強することによって、最大応力が発生する内周部を補強し、より高い磁場を超電導バルクマグネット内部に捕捉できることを見出した。これは捕捉磁場によってリング状の超電導バルクマグネットの内周部にはリングを引き裂く方向の応力が加わるものの、内周部に補強材を直接挿入することにより、このリングを引き裂く方向の応力に対して補強できるからである。【００２６】
実際には、一個のリング状超電導バルクマグネットの内周面を補強する場合、精密な加工技術を要することや加工の労力およびコストが必要になる可能性がある。さらに、内周に嵌める補強材の厚さ分だけ磁場空間が小さくなるため、このような補強方法は考えられていなかったものと思われる。【００２７】
一方、円柱およびリング状超電導バルクマグネットの軸方向には大きな応力が発生しないため、平面部分（外周面および内周面以外の面）には補強材を配置する必要はない。補強材を積層又はギャップを設けて配置すると有効な磁場空間が狭くなるため、むしろ、軸方向には補強材がない方が望ましい。【００２８】
また、複数のリング状超電導バルクマグネットを入れ子状に組み合わせた場合、各リング状超電導バルクマグネットおよび中心コア部分の超電導バルクマグネットに補強材を配置して補強することによって、最大応力となる中心部を効果的に補強できることを知見した。【００２９】
円柱状の超電導バルクマグネットを、例えば、外周リング部と中心コア部とに加工しそれぞれに金属リングを施して補強することは、精密な加工技術を要する。さらに、中心コア部に嵌める補強リングの厚さ分、超電導材料の実効的な径を小さくすることもあり、これまで本発明のような補強方法は考えられていなかったものと思われる。【００３０】
本発明はこれらの知見により成されたものであり、その要旨は以下の通りである。
（１）REBa2Cu3O7-x相中にRE2BaCuO5相が分散したリング状の酸化物超電導バルクマグネットであって、前記リング状酸化物超電導バルクマグネットの外周部をリング状の補強材を配置して補強し、かつ、前記リング状酸化物超電導バルクマグネットの内周部をリング状の補強材を配置して補強したことを特徴とする（リング状の）酸化物超電導バルクマグネット。
ただし、REは希土類元素またはそれらの組み合わせを示し、ｘは酸素欠損量であって、０＜ｘ≦０．２の関係を満たす。
（２）前記リング状酸化物超電導バルクマグネットは、着磁により５Ｔ以上の磁束密度を発生できる外径が５０ｍｍ以上のリング状酸化物超電導バルクマグネットであることを特徴とする（１）に記載の（リング状の）酸化物超電導バルクマグネット。
（３）室温から７７Ｋへ冷却した時の、前記外周部の補強材の熱収縮率は０．１６％以上であり、さらに、前記内周部の補強材の熱収縮率は−０．０９％以上、０．３９％以下であることを特徴とする（１）又は（２）に記載の（リング状の）酸化物超電導バルクマグネット。
（４）室温から７７Ｋへ冷却した時の、前記内周部の補強材の熱収縮率が−０．０５％以上、０．３０％以下であることを特徴とする（３）に記載の（リング状の）酸化物超電導バルクマグネット。
（５）REBa2Cu3O7-x相中にRE2BaCuO5相が分散した酸化物超電導バルクマグネットであって、（１）〜（４）のいずれかに記載のリング状酸化物超電導バルクマグネットの内側に、リング状の補強材により外周部および内周部を補強したリング状の酸化物超電導バルクマグネットを１または２以上を入れ子状に配置し組み合わせたことを特徴とする（リング状の）酸化物超電導バルクマグネット。
ただし、REは希土類元素またはそれらの組み合わせを示し、ｘは酸素欠損量であって、０＜ｘ≦０．２の関係を満たす。
（６）前記内周部の補強材に雌ネジ加工が施され、かつ、これに対向して配置されたリング状酸化物超電導バルクマグネットの外周部の補強材に雄ネジ加工が施され、前記ネジ加工が施された内周部の補強材と外周部の補強材とがネジにより結合されていることを特徴とする（５）に記載の（リング状の）酸化物超電導バルクマグネット。
（７）前記内周部の補強材と、これに対向して内側に配置されたリング状の酸化物超電導バルクマグネットの外周部の補強材との隙間の少なくとも一部に、樹脂、グリース、または半田のうち少なくともいずれかを充填することを特徴とする（５）に記載の（リング状の）酸化物超電導バルクマグネット。
（８）前記内側に入れ子状に配置されたリング状の酸化物超電導バルクマグネットの外周部の補強材の肉厚を、位置により変えることを特徴とする（５）〜（７）のいずれかに記載の（リング状の）酸化物超電導バルクマグネット。
（９）前記外周部の補強材の肉厚を前記酸化物超電導バルクマグネットの外側から内側になるほど厚くすることを特徴とする（８）に記載の（リング状の）酸化物超電導バルクマグネット。
（１０）前記酸化物超電導バルクマグネットの上面および底面の形状が、多角形、楕円またはレーストラック形状を有する形状であることを特徴とする（５）〜（９）のいずれかに記載の（リング状の）酸化物超電導バルクマグネット。
（１１）（１）〜（１０）のいずれかに記載のリング状酸化物超電導バルクマグネットの内側に、リング状の補強材により外周部に配置した酸化物超電導バルクマグネットを入れ子状に配置し組み合わせ、前記内側に配置された酸化物超電導バルクマグネットと前記リング状の酸化物超電導バルクマグネットの間の隙間の少なくとも一部に、樹脂、グリース、または半田のうち少なくともいずれかを充填することを特徴とする酸化物超電導バルクマグネット。
【発明の効果】
【００３１】
本発明によれば、着磁により、高磁場を安定に発生することができる酸化物超電導バルクマグネットを提供できる。また、割れクラックが発生しにくいため、対称性・均一性に優れた着磁が可能な酸化物超電導バルクマグネットを提供できる。さらに、入れ子状に超電導体が配置されているためパルス着磁法によっても高磁界を発生する酸化物超電導バルクマグネットをより簡便に実現し得ることから、通常の永久磁石では得られない高磁界を
利用でき、その工業的効果は甚大である。
【図面の簡単な説明】
【００３２】
【図１】コアの円柱状超電導バルクマグネットおよびリング状超電導バルクマグネットそれぞれに金属補強材が補強された状態で冷却した場合の応力の分布を示す図である。
【図２】円柱状超電導バルクマグネットの外周にのみリング状の金属補強材が補強された状態で冷却した場合の応力の分布を示す図である。
【図３】円柱状超電導バルクマグネットの形状と捕捉磁場分布との関係を示す図である。図３（ａ）は円柱状超電導バルクマグネットの電流パスを示す概念図である。図３（ｂ）は円柱状超電導バルクマグネットの上面の磁場強度分布を示す概念図である。
【図４】リング状超電導バルクマグネットの形状と捕捉磁場分布との関係を示す図である。図４（ａ）はリング状超電導バルクマグネットの形態を示す概念図である。図４（ｂ）はリング状超電導バルクマグネットの上面の磁場強度分布を示す概念図である。
【図５】実施例１で作製した試料ＡＢ及び試料Ｃの構造を示す図である。図５（ａ）は試料ＡＢを、図５（ｂ）は試料Ｃの構造を示すを示す概念図である。
【図６】実施例２で作製した試料Ｄ、試料Ｅ及び試料Ｆの構造を示す図である。図６（ａ）は試料Ｄを、図６（ｂ）は試料Ｅを、図６（ｃ）は試料Ｆの構造を示す概念図である。
【図７】実施例３で作製した試料ＨＧ及び試料Ｉの構造を示す図である。図７（ａ）は試料ＨＧを、図７（ｂ）は試料Ｉの構造を示す概念図である。
【図８】実施例４で作製した試料ＫＪ及び試料Ｌの構造を示す図である。図８（ａ）は試料ＫＪを、図８（ｂ）は試料Ｌの構造を示す概念図である。
【発明を実施するための形態】
【００３３】
超電導バルクマグネットの割れを防ぐための効果的な補強方法は、最も大きな応力が作用する部分の近傍を補強することである。例えば、全体形状が円柱状の超電導バルクマグネットの場合、図１に示すように、外周部以外に内部に組み込まれた円柱状超電導バルク体の外周部を補強することが有効である。同一外径の円柱状バルク材では、図２に示すように中心部は外周部の補強材からの圧縮応力が小さくなり補強効果が低下する(図１、２中の矢印は外周部補強材による応力の大きさを概念的に表す)。また、図３に示すように円柱状の超電導バルクマグネットを十分大きな磁場で着磁した場合、応力の最大点は中心となる（図３（ｂ））。そのため、より中心部分に近い部分を図１のように補強することは極めて有効である。また、例えば、全体形状がリング状の超電導バルク体の場合、十分な磁場で着磁した時の最大応力点は、図４に示すように内周部（内周面（内周表面ともいう））になる（図４（ｂ））。したがって、内周部を補強材等により補強することは極めて有効である。
【００３４】
以上のことから本発明者らは、着磁により５Ｔ以上の磁束密度を発生できる外径が５０ｍｍ以上の、RE-E-Ba-Cu-O系酸化物超電導バルクマグネットを高効率に補強するにはどのような補強構造を取るべきかを鋭意検討した。その結果、従来は外周部にのみリング状の高強度金属を補強していたのに対して、最大応力点となるリング状酸化物超電導バルクマグネットの内周部を補強材で直接補強することを見出した。さらに、外周を補強したリング状酸化物超電導バルクマグネットを入れ子状に組み合わせて配置することによって、円柱状の超電導バルクマグネットを形成し、最大応力点となる中心部を効率良く補強できることも見出した。
【００３５】
本発明で用いるRE-Ba-Cu-O系酸化物超電導バルクマグネットは、超電導体相である。単結晶状のREBa2Cu3O7-x相（１２３相）（以下本明細書において、単に「１２３相」と呼ぶ場合がある。）中に、非超電導相であるRE2BaCuO5相（２１１相）（以下本明細書において、単に「２１１相」と呼ぶ場合がある。）が微細分散した組織を有するものである。ここで、単結晶状というのは、完璧な単結晶でなく、小傾角粒界等の実用に差支えない欠陥を有するものも包含するという意味である。いわゆる疑単結晶である。
また、単結晶状（擬単結晶）としているのは、単結晶の１２３相中に２１１相が微細に（例えば、１μｍ程度に）分散した結晶相であるからである。REBa2Cu3O7-x相（１２３相）及びRE2BaCuO5相（２１１相）における”ＲＥ”は、希土類元素を示し、Y、La、Nd、Sm、Eu、Gd、Dy、Ho、Er、Tm、Yb、Luからなる希土類元素又はそれらの組み合わせである。また、La、Nd、Sm、Eu、Gdを含む１２３相は１：２：３の化学量論組成から外れ、ＲＥのサイトにBaが一部置換した状態になることもある。このBaが一部置換したものも、本発明のREBa2Cu3O7-x相（１２３相）に含まれるものとする。
また、非超電導相であるRE2BaCuO5相（２１１相）においても、La、Ndは、Y、Sm、Eu、Gd、Dy、Ho、Er、Tm、Yb、Luとは幾分異なり、金属元素の比が非化学量論的組成であったり、結晶構造が異なっていたりすることが知られている。しかし、その場合も本発明のRE2BaCuO5相（２１１相）に含まれるものとする。
また、REBa2Cu3O7-x相のｘは、酸素欠損量であり、０＜ｘ≦０．２の関係を満たす。酸素欠損量ｘがこのような範囲にあると、REBa2Cu3O7-x相が超電導体として超電導性を示すからである。
【００３６】
前述のBa元素の置換は、臨界温度を低下させる傾向がある。また、より酸素分圧の小さい環境においては、Ba元素の置換が抑制される傾向にあることから、大気中よりはむしろ、アルゴン又は窒素中に酸素を微量混合した０．１〜１％酸素雰囲気内で、結晶成長を行うことが望ましい。また、RE-Ba-Cu-O系酸化物超電導バルクマグネット中に銀を含有することにより、機械的強度及びＪc特性が増加する傾向があるため、銀を５〜２０質量％含有することがより望ましい。この時１２３相は１：２：３の化学量論組成から外れ、ＣｕのサイトにAgが一部置換した状態になることもあるが、本発明の１２３相に含まれるものとする。
【００３７】
１２３相は、２１１相とＢａとＣｕとの複合酸化物からなる液相との包晶反応によりできる。すなわち、２１１相＋液相（BaとCuとの複合酸化物）→１２３相という反応である。そして、この包晶反応により、１２３相ができる温度（Ｔｆ：１２３相生成温度）は、ほぼＲＥ元素のイオン半径に関連し、イオン半径の減少に伴いＴｆも低くなる。また、低酸素雰囲気及び銀添加に伴い、Ｔｆは低下する傾向にある。
【００３８】
単結晶状の１２３相中に２１１相が微細分散した酸化物超電導バルクマグネットは、１２３相が結晶成長する際、未反応の２１１粒が１２３相中に取り残されるためにできる。
すなわち、前記酸化物超電導バルクマグネットは、２１１相＋液相（BaとCuの複合酸化物）→１２３相＋２１１相で示される反応によりできる。前記酸化物超電導バルクマグネット中の２１１相の微細分散は、臨界電流密度（Ｊc）向上の観点から極めて重要である。Pt、Rh又はCeの少なくとも一つを微量添加することにより、半溶融状態（２１１相と液相からなる状態）での２１１相の粒成長を抑制し、結果的に材料中の２１１相を約１μｍ以下に微細化する。添加量は、微細化効果が現れる量及び材料コストの観点から、Ptで０．２〜２．０質量％、Rhで０．０１〜０．５質量％、Ceで０．５〜２．０質量％が望ましい。添加されたPt、Rh、Ceは１２３相中に一部固溶する。また、固溶できなかった元素は、BaやCuとの複合酸化物を形成し、材料中に点在することになる。
【００３９】
また、前記酸化物超電導バルクマグネットは、磁場中においても高い臨界電流密度（Ｊc）を有する必要がある。この条件を満たすには、超電導的に弱結合となる大傾角粒界を含まない単結晶状の１２３相が有効である。さらに高いＪc特性を有するためには、磁束の動きを止めるためのピンニングセンターが有効である。
このピンニングセンターとして機能するものが微細分散した２１１相であり、より細かく多数分散していることが望ましい。また、２１１相等の非超電導相は、劈開し易い１２３相中に微細分散することによって、超電導体を機械的に強化し、超電導バルクマグネットとして成り立たす重要な働きをも担っている。
【００４０】
１２３相中の２１１相の割合は、Ｊc特性及び機械強度の観点から、５〜３５体積％が好ましい。また、前記酸化物超電導バルクマグネット中には、５０〜５００μｍ程度のボイド（気泡）を５〜２０体積％含むことが一般的であり、さらに銀添加した場合、添加量によって１０〜５００μｍ程度の銀又は銀化合物を０体積％超２５体積％以下の場合を含む。
【００４１】
また、結晶成長後の前記酸化物超電導バルクマグネットの酸素欠損量は、０．５程度で半導体的な抵抗率の温度変化を示す。これを各ＲＥ系により３５０℃〜６００℃で１００時間程度、酸素雰囲気中においてアニールすることにより酸素が材料中に取り込まれ、酸素欠損量は０．２以下となり、良好な超電導特性を示す。
【００４２】
上記超電導材料からなるリング状酸化物超電導バルクマグネットをフル着磁した場合、図４（ｂ）に示すように応力最大点はリングの内周部（内周表面）になる。しかしながら従来は、図２に示すように外周部（外周表面）の金属２２だけで補強していたため、円柱状の酸化物超電導バルクマグネット２１の外周部の補強材から受ける応力は、中心部で弱くなっていた。
【００４３】
したがって、この内周部（内周表面）をリング状の高強度の補強材を配置し、直接補強することにより、リング状酸化物超電導バルクマグネットの強度は向上する。そこで、図１に示すように、リング状酸化物超電導バルクマグネット１の外周部に配置したリング状の高強度の補強材２で補強するとともに、内周部にも配置したリング状の高強度の補強材３で補強することにより、応力が集中する中心部を十分に補強できるようになる。そのため、着磁により高磁場を発生させてもリング状酸化物超電導バルクマグネットが前記応力により割れることがなくなる。また、前記リング状酸化物超電導バルクマグネットの外周部と前記外周部に配置したリング状の補強材２との隙間、及び、前記リング状酸化物超電導バルクマグネットの内周部と内周部に配置したリング状の補強材３との隙間に、それぞれ樹脂、グリース、半田等の少なくとも１種類を充填させ、補強材を固定することにより、さらに補強効果を発揮することができる。
【００４４】
外径が５０ｍｍ未満のリング状酸化物超電導バルクマグネットで、着磁により５Ｔ未満の磁束密度を発生させる場合、内周部に集中する応力が必ずしも大きくないため、内周部に補強材を設けることは必ずしも必要ではない。しかし、外径が５０ｍｍ以上のリング状酸化物超電導バルクマグネットで、着磁により５Ｔ以上の磁束密度を発生させる場合、内周部に集中する応力が無視できなくなる。そこで、本発明は着磁により５Ｔ以上の磁束密度を発生できる外径が５０ｍｍ以上のリング状酸化物超電導バルクマグネットに適用することが好ましい。
【００４５】
リング状酸化物超電導バルクマグネットの外周部を補強する補強材の室温から７７Ｋへ冷却した時の熱収縮率は、超電導材料の熱収縮率が約０．１６％であることから０．１６％以上であることが好ましい。
【００４６】
リング状酸化物超電導バルクマグネットの内周部を補強材で補強する場合、補強材の室温から７７Ｋへ冷却した時の熱収縮率は、マグネットの内径が１０ｍｍ以上の場合、−０．０９％以上、０．３９％以下であることが好ましい。内周部を補強するリング状の高強度の補強材としては、例えばガラス繊維強化プラスチック（ＧＦＲＰ）などが挙げられる。もちろん金属を用いてもよい。
【００４７】
前記内周部の補強材の熱収縮率が−０．０９％より小さい場合、酸化物超電導バルクマグネットと補強材の熱収縮率の差が大きくなり、補強材と超電導バルクマグネットとの間に隙間が生じる。そのため、補強効果が著しく低減し、割れ易くなるため好ましくない。また、反対に前記内周部の補強材の熱収縮率が０．３９％超の場合も酸化物超電導バルクマグネットの内周部と補強材の熱収縮率の差が大きくなり、補強材と酸化物超電導バルクマグネットとの間に隙間が生じやすくなり、補強効果が著しく低減し、割れ易くなるため好ましくない。
【００４８】
また、リング状酸化物超電導バルクマグネットの内径が２５ｍｍ以上の場合は、補強材とマグネットとの界面の長さが大きくなるため、上記と同様の理由から、内周部の補強材の室温から７７Ｋへ冷却した時の熱収縮率が−０．０５％以上、０．３０％以下であるとより好ましい。
【００４９】
外周部と内周部とに補強材を配置し、補強した前記リング状酸化物超電導バルクマグネットの内側に、外周部と内周部に補強材を配置して補強されたリング状酸化物超電導バルクマグネットを入れ子状（同心円状）に配置し組み合わせることができる。これにより、発生磁場強度、磁束密度をさらに高めるとともに、全体の強度を高め、確実に割れを防止できる。入れ子状に配置するマグネットは１個でもよいが、必要に応じて複数にしてもよい。リング状酸化物超電導バルクマグネットを入れ子状に組み合わせる場合、マグネットの外周部の補強材の室温から７７Ｋへ冷却した時の熱収縮率も、同様に０．１６％以上であることが好ましい。
【００５０】
また、外周部を補強する補強材と、酸化物超電導バルクマグネットのとの隙間には、樹脂、グリース又は半田の少なくとも１種類が、少なくとも隙間の一部に充填されていればよい。この場合、隙間の総体積（総容積）の３０％以下に樹脂、グリース又は半田を充填するのが好ましい。３０％超の場合、外側のリング状マグネットにかかる応力と内側のマグネットにかかる応力との干渉が大きくなり、割れが発生しやすくなる。樹脂としては、酸化物超電導バルクマグネットを製作後、半永久的に固定する場合には、硬化性樹脂が好ましい。また、入れ子に配置した各マグネットを取り外し可能にするには、グリース又は半田を使用するのが好ましい。
【００５１】
外周部の補強材とリング状酸化物超電導バルクマグネットとの間には、全周に均一に樹脂、グリースまたは半田の少なくとも１種を充填し、各リング状酸化物超電導バルクマグネットに均等に圧縮応力をかけることが好ましい。外周部の補強材の材質としては、例えば、銅、アルミニウム、ステンレス鋼等が挙げられる。パルス着磁中には、良導体中には大きな遮蔽電流が流れるため、比抵抗の高いステンレス鋼等の合金系材料がより好ましい。また、補強材により半永久的に固定する場合は、硬化性樹脂により固定することが好ましい。また、補強材を取り外し可能にするには、半田または、グリースにより固定してもよい。半田を用いた場合はその融点まで加熱することにより取り外しが可能になり、グリース類を用いた場合は常温で取り外しが可能になる。
【００５２】
半田で固定する場合は、用いる半田の融点で補強材および酸化物超電導体が固定されるため、高融点半田を使用した場合は、低融点半田を使用した場合に比べ超電導状態で使用する冷却温度での圧縮応力は大きくなる。このように用いる半田融点を調整することで冷却時の圧縮応力を制御でき、着磁時のローレンツ力とのバランスが取れるよう適宜調整が可能となる。半田の組成は、主にSn,Bi,Pb,Cd,In,Ag,Cu,等の合金からなり、それらの融点は、Bi（44.7）,Sn（22.6）,Sn（8.3）,Cd（5.3）,In（19.1）の組成比（質量比）を有する半田では比較的融点が低く、４６．７℃である。また、Sn（96.5）,Ag（3.5）の共晶組成の半田では比較的融点が高く２２１℃である。また、PbやCd等の毒性の強い元素を含まないものがより好ましい。さらに、半田の場合、樹脂やグリースに比べ熱伝導率が高く、酸化物超電導バルクマグネット内の温度を均一に保ちやすくなる。
【００５３】
外周部と内周部をリング状の補強材で補強したマグネットと、その内側に、外周部と内周部をリング状の補強材で補強したマグネットとを入れ子状に組み合わせる際に、外側マグネットの内周部の補強材に雌ネジ加工（または雄ネジ加工）を施し、かつ、内側マグネットの外周部の補強材に雄ネジ加工（または雌ネジ加工）を施し、両者をネジによって結合してもよい。着磁状態での酸化物超電導バルクマグネットの軸方向の応力は比較的小さいが、それぞれの軸のずれ等により力が発生するため、ネジ溝により結合することが好ましい。ネジ溝加工は、補強材に凹凸加工を行うことになるが、主に円周方向であるため、応力集中が起きにくい。また、雄ネジと雌ネジとの間には隙間または遊びがあり、それぞれのマグネット間の応力の授受を概ね断ち切ることができるので好ましい。そのため、強度設計（補強設計）が比較的容易となるので好ましい。
【００５４】
外周部と内周部をリング状の補強材で補強したマグネットと、その内側に、外周部と内周部をリング状の補強材で補強したマグネットとを入れ子状に組み合わせる際に、外側マグネットの内周部の補強材と、内側マグネットの外周部の補強材との隙間の一部に、樹脂、グリース又は半田を充填すると、着磁の際に発生する応力を緩和できるため好ましい。この場合、隙間の総体積（容積）の３０％以下に樹脂、グリース又は半田を充填するのが好ましい。３０％超の場合、外側マグネットにかかる応力とその内側マグネットにかかる応力との干渉が大きくなり割れが発生しやすくなる。組合せによる酸化物超電導バルクマグネットを製作後、半永久的に固定する場合には、硬化性樹脂を充填することが好ましい。また、入れ子に配置した各リング状酸化物超電導バルクマグネットを取り外し可能にする場合には、グリース又は半田を使用するのが好ましい。
【００５５】
次に、補強材により外周部と内周部が補強されたリング状酸化物超電導バルクマグネットを複数入れ子状に配置し組み合されたマグネットの場合は、補強材の肉厚を位置により変えるようにしてもよい。特に、外側から、より大きな磁場応力が発生する内側になるほど、肉厚を厚くすることが好ましい。
【００５６】
入れ子に配置するRE-Ba-Cu-O系酸化物超電導バルクマグネットは、それぞれＲＥの成分元素が同じものを組み合せでもいい。さらに、ＲＥの成分元素が異なる複数種のRE-Ba-Cu-O系酸化物超電導バルクマグネットを組み合せて入れ子に配置してもよい。RE-Ba-Cu-O系酸化物超電導バルクマグネットのＪc特性を考慮して、ＲＥの組成を変えることにより、酸化物超電導バルクマグネット全体として特性を向上させるように設計することができる。
【００５７】
入れ子に配置する酸化物超電導バルクマグネットの形状は、これまで、円柱状またはリング状の例を示したが、パルス着磁中の磁束の移動を制限できる隙間を有する形状であればよい。すなわち、各用途に適した酸化物超電導バルクマグネットとして所望の磁場分布が得られるよう適宜形状を選択すればよい。例えば、酸化物超電導バルクマグネットの上下面の形状は、三角、四角、五角、六角、七角、八角等の多角の形状から円の形状、矩形の形状、楕円の形状、レーストラックの形状等にすることができる。これらの場合、酸化物超電導バルクマグネットの外径は、各形状の最短外径に対応するものとする。
【００５８】
実用性の観点から、マグネットの少なくとも１つが、六角形以上の多角形から円までの形状を有するリング状酸化物超電導バルクマグネット、又は、上面及び底面がレーストラックの形状を有するリング状酸化物超電導バルクマグネットであるのがより好ましい。このような形状であると、容易に製造（加工、組み立て）でき、さらにより強い磁場で、より均一な磁場が得られる。このような多角の形状については、加工及び組み立ての容易さと、得られる磁場の性能のバランスとから、六角形、または八角形が更に好ましい。
【００５９】
また、リング状酸化物超電導バルクマグネットの中心部に、外周部を補強した酸化物超電導バルクマグネット（例えば円柱形状）を装着して一体の酸化物超電導バルクマグネットとしてもよい。この場合は発生磁場強度、磁束密度をさらに高めることができる。リング状マグネットと円柱状マグネットとの装着は、円柱状マグネットの外周部の補強材とリング状マグネットの内周部との隙間の一部に樹脂、グリース又は半田を充填させることにより、着磁の際に発生する応力を緩和できるため好ましい。また、前述したのと同様に、リング状マグネット内周部の補強材に雌ネジ加工（または雄ネジ加工）を施し、かつ、円柱状マグネットの外周部の補強材に雄ネジ加工（または雌ネジ加工）を施し、両者をネジによって結合してもよい。
【００６０】
本発明では、前記リング状酸化物超電導バルクマグネットは、上述のように、RE-Ba-Cu-O系酸化物超電導バルクマグネット、即ち、REBa2Cu3O7-x相中にRE2BaCuO5相が分散した酸化物超電導バルクマグネットである。が、前記酸化物超電導バルクマグネット中のREBa2Cu3O7-x相のａ−ｂ面に比較的大きな超電導電流を流せるので、該ａ−ｂ面に対し、直角に磁束が貫くような配置で着磁することが好ましい。そのためには、前記リング状酸化物超電導バルクマグネットの回転対称軸が、REBa2Cu3O7-x結晶のｃ軸と一致することが好ましい。
【００６１】
また、前記リング状酸化物超電導バルクマグネットの回転対称軸に対して垂直（入れ子の階層方向）に隣接する各酸化物超電導バルクマグネットのREBa2Cu3O7-x結晶のａ軸が、それぞれ、ずらして入れ子に配置するのが、より均一な磁場が得られるので、より好ましい。
【００６２】
本発明の酸化物超電導バルクマグネットは、所望の磁場分布を発生できる着磁性能に優れた磁石特性を示す。このことから、本発明の酸化物超電導バルクマグネットを用いた酸化物超電導磁石システムは、システム全体として高い磁場をより低いエネルギー投入量で簡便に発生できるシステムであり、経済性・環境調和性に優れたシステムとすることができる。
【実施例】
【００６３】
（実施例１）
純度９９．９％の各試薬RE2O3（REはGd）、BaO2、CuOをGd：Ba：Cuの金属元素のモル比が１０：１４：２０（即ち、最終組織の１２３相：２１１相のモル比が３：１）になるように混合した。さらに、Ptを０．５質量％、Ag2Oを１５質量％添加した混合粉を作製した。各混合粉は、一旦９００℃で８時間仮焼した。仮焼粉は、内径７２ｍｍの円筒状金型中に充填し、厚さ約３３ｍｍの円盤状に成形した。また、Sm2O3及びYb2O3を用いて、上記成形体と同様の方法により、厚さ４ｍｍのSm系及びYb系円盤状成形体を作製した。さらに、各成形体について等方静水圧プレスにより約１００ＭＰａで圧縮加工した。【００６４】
これらをアルミナ製支持材の上に、Sm系、Yb系、Gd-Dy系成型体（前駆体）の順番で下から重ね、炉内に配置した。これらの前駆体は、大気中において７００℃まで１５時間、１０４０℃まで１６０時間、さらに１１７０℃まで１時間で昇温し、３０分保持した後、１０３０℃まで１時間で降温し、１時間保持した。その間、予め作製しておいたSm系の種結晶を用い、種結晶を半溶融状態の前駆体上に乗せた。種結晶の方位は、ｃ軸が円盤状の前駆体の法線になるように、劈開面を前駆体の上に乗せた。その後、大気中において１０００〜９８５℃まで２５０時間かけて冷却し、結晶の成長を行った。さらに、室温まで約３５時間かけて冷却し、外径約５４ｍｍ、厚さ約２４ｍｍのGd系の酸化物超電導材料を得た。また同様の方法で同様のGd系の酸化物超電導材料を更に２個作製し、合計３個（後述する試料Ａ、試料Ｂおよび試料Ｃ用）の試料を作製した。これらの材料は、REBa2Cu3O7-x相中に１μｍ程度のRE2BaCuO5相および５０〜５００μｍの銀が分散した組織を有していた。【００６５】
そして、これらの３個の試料を酸素アニール後にそれぞれ加工して、試料Ａは、外径５０．０ｍｍ、内径２７．１ｍｍ、厚さ１５．０ｍｍに加工した。また、試料Ｂは、外径２５．０ｍｍ、１５．０ｍｍの円柱状に加工した。試料Ｃは比較材として、外径５０．０ｍｍ、厚さ１５．０ｍｍに加工した。【００６６】
その後、試料Ｂの外周に外径２７．０ｍｍ、内径２５．１ｍｍ、肉厚：０．９５ｍｍのＳＵＳ３１６Ｌ製リング（以下、単にＳＵＳ３１６Ｌリングと呼ぶ）を外周部補強材として配置し、このＳＵＳ３１６Ｌリングと試料Ｂとを、エポキシ樹脂により全周を接着した。また、試料Ａの外周に外径５１．６ｍｍ、内径５０．１ｍｍ、肉厚０．７５ｍｍのＳＵＳ３１６Ｌリングを外周部補強材として配置し、同様にエポキシ樹脂により全周を接着した。そして、外周部に金属リング補強を施した試料Ａの中に試料Ｂを配置し、試料Ａと、試料Ｂの外周補強材との隙間の八分の一、中心角度にして４５°相当分にグリースを充填し一体化した。この一体化した試料を試料ＡＢとする。
また、試料Ｃの外周に外径５１．６ｍｍ、肉厚０．７５ｍｍのＳＵＳ３１６Ｌリングを外周部補強材として配置し、同様にエポキシ樹脂により全周を接着した。図５に試料ＡＢ（図５（ａ））および試料Ｃ（図５（ｂ））の構造を示す。【００６７】
これらの試料ＡＢおよび試料Ｃに関し、表面の捕捉磁束密度を測定するため、ホール素子を各試料の表面中心を通る線状に５個を１０ｍｍ間隔で張り付けた。この時、３番目のホール素子は試料の中心になるようにした。まず、７０Ｋでの着磁は、室温で６．０Ｔの磁場中に配置し、冷凍機により７０Ｋに冷却した後、０．２Ｔ／分の減磁レートで外部磁場をゼロにした。この時、試料ＡＢは、３番目のホール素子が最大値を示し、３．９５Ｔであった。また、試料Ｃは同様に３．９８Ｔであった。
次に６０Ｋで着磁を行った。室温で１０．０Ｔの磁場中に配置し、冷凍機により６０Ｋに冷却した後、０．２Ｔ／分の減磁レートで外部磁場をゼロにした。この時、試料ＡＢは、３番目のホール素子が最大値を示し、６．９０Ｔであった。また、試料Ｃは同様に６．９５Ｔであった。
次に同様に、室温で１４Ｔの磁場を印加し、５０Ｋに冷却、外部磁場をゼロにした時の捕捉磁束密度は、試料ＡＢは、３番目のホール素子が最大値を示し、１０．２２Ｔであった。また試料Ｃは、１番目のホール素子が１．３５Ｔ、２番目のホール素子が２．７５Ｔ、３番目のホール素子が０．３５Ｔ、４番目のホール素子が３．０２Ｔ、５番目のホール素子が１．３５Ｔ、であり、中心部で捕捉磁束密度が低下していた。実験後、試料Ｃを冷凍機から取り出して表面を確認したところ、中心近傍を通過する直線状の割れが確認できた。【００６８】
これらの比較実験から、リング状の補強材で外周部を補強した超電導バルクマグネットを入れ子状に配置した超電導バルクマグネット（本発明例の試料ＡＢ）は、外周部のみを補強した超電導バルクマグネット（比較例の試料Ｃ）に比べて割れることなく１０Ｔを超える高い磁束密度を捕捉（発生）できることが明らかになった。【００６９】
（実施例２）
純度９９．９％の各試薬RE2O3（REはGdおよびDy）、BaO2、CuOをGd：Dy：Ba：Cuの金属元素のモル比が８：２：１４：２０（即ち、最終組織の１２３相：２１１相のモル比が３：１）になるように混合した。さらに、Ptを０．４質量％、Ag2Oを１８質量％添加した混合粉を作製した。各混合粉は、一旦８８０℃で８時間仮焼した。仮焼粉は、内径８２ｍｍの円筒状金型中に充填し、厚さ約３３ｍｍの円盤状に成形した。また、Sm2O3及びYb2O3を用いて、上記成形体と同様の方法により、厚さ４ｍｍのSm系とYb系円盤状成形体を作製した。さらに、各成形体について等方静水圧プレスにより約１００ＭＰａで圧縮加工した。【００７０】
これらをアルミナ製支持材の上に、Sm系、Yb系、Gd-Dy系成型体（前駆体）の順番で下から重ね、炉内に配置した。これらの前駆体は、大気中において７００℃まで１５時間、１０４０℃まで１６０時間、さらに１１７０℃まで１時間で昇温し、３０分保持した後、１０３０℃まで１時間で降温し、１時間保持した。その間、予め作製しておいたSm系の種結晶を用い、種結晶を半溶融状態の前駆体上に乗せた。種結晶の方位は、ｃ軸が円盤状の前駆体の法線になるように、劈開面を前駆体の上に乗せた。その後、大気中において９９５〜９８０℃まで３００時間かけて冷却し、結晶の成長を行った。さらに、室温まで約３５時間かけて冷却し、外径約６３ｍｍ、厚さ約３５ｍｍのGd-Dy系の酸化物超電導材料を得た。また同様の方法で同様のGd-Dy系の酸化物超電導材料を更に２個作製し、合計３個（後述する試料Ｄ、試料Ｅおよび試料Ｆ用）の試料を作製した。これらの材料は、REBa2Cu3O7-x相中に１μｍ程度のRE2BaCuO5相および５０〜５００μｍの銀が分散した組織を有していた。これらの試料を酸素気流中でアニールした後、外径６０．０ｍｍ、内径３０．１ｍｍ、厚さ２０．０ｍｍのリング形状に加工した。【００７１】
リング形状に加工した各試料Ｄ、Ｅ、Ｆに対し、外周部に肉厚２．０ｍｍの無酸素銅製金属リング（外径６４．０ｍｍ、内径６０．１ｍｍ）を補強材として配置し、半田により全周を接合した。
さらに試料Ｄには内周部に補強材として肉厚１．０ｍｍのＳＵＳ３１６Ｌリング（外径３０．０ｍｍ、内径２８．０ｍｍ、高さ２０．０ｍｍ）を嵌めエポキシ樹脂で全周を接着した。この時使用したＳＵＳ３１６Ｌの室温から７７Ｋへ冷却した時の熱収縮は実測の結果、０．２５％であった。試料Ｅには補強材としてガラス繊維（又はガラス繊維の布）が同心円状に巻かれたガラス繊維強化プラスチック（ＧＦＲＰ）のパイプから切り出した肉厚２．０ｍｍ（外径３０．０ｍｍ、内径２６．０ｍｍ、高さ２０．０ｍｍ）のリングを嵌めこみ、グリースにより全周を接着固定した。この時使用したＧＦＲＰの繊維方向の室温から７７Ｋへ冷却した時の熱収縮は０．１％であった。試料Ｆは比較材であり、その内周部には補強を行わなかった。
図６に試料Ｄ（図６（ａ））、試料Ｅ（図６（ｂ））及び試料Ｆ（図６（ｃ））の構造を示す。【００７２】
試料Ｄ、試料Ｅおよび試料Ｆに関し、試料内の捕捉磁束密度を測定するため、ホール素子を試料中心位置にホール素子を配置した。まず、７０Ｋでの着磁は室温で４．０Ｔの磁場中に配置し、冷凍機により７０Ｋに冷却した後、０．２Ｔ／分の減磁レートで外部磁場をゼロにした。この時、各試料は、約２．７５Ｔで、ほぼ同じ値であった。同様に６０Ｋ、５０Ｋで捕捉磁場試験を行った。６０Ｋでは、６．０Ｔの外部磁場中で冷却を行ったところ、それぞれ約４．７Ｔでほぼ同じ値を示した。５０Ｋでは８．０Ｔの外部磁場中で冷却を行ったところ約６．８Ｔとほぼ同じ値を示した。しかしながら、４０Ｋにおいては、１０Ｔの外部磁場中で冷却し、捕捉磁場実験を行ったところ、本願発明の試料Ｄ及び試料Ｅは、８．９Ｔの高い捕捉磁束密度が得られたのに対し、内周部を補強していない試料Ｆのホール素子の値は、０．１２Ｔであった。実験後、冷凍機から試料を取り出し、割れの有無を確認したところ、試料Ｆ内に磁気力によりと思われる割れが確認された。【００７３】
これらの比較実験から、リング状超電導バルクマグネットに対して、内周部を補強した超電導バルクマグネット（本発明例の試料Ｄおよび試料Ｅ）は、内周部を補強していないリング状超電導バルクマグネット（比較例の試料Ｆ）に比べて割れることなく８Ｔを超える高い磁束密度を捕捉（発生）できることが明らかになった。【００７４】
（実施例３）
純度９９．９％の各試薬RE2O3（REはY）、BaO2、CuOをGd：Ba：Cuの金属元素のモル比が９：１２：１７（即ち、最終組織の１２３相：２１１相のモル比が５：２）になるように混合した。さらに、BaCeO3を１．０質量％、Ag2Oを１５質量％添加した混合粉を作製した。各混合粉は、一旦９００℃で８時間仮焼した。仮焼粉は、内径８５ｍｍの円筒状金型中に充填し、厚さ約３５ｍｍの円盤状に成形した。また、Sm2O3及びYb2O3を用いて、上記成形体と同様の方法により、厚さ４ｍｍのSm系及びYb系円盤状成形体を作製した。さらに、各成形体について等方静水圧プレスにより約１００ＭＰａで圧縮加工した。【００７５】
これらをアルミナ製支持材の上に、Sm系、Yb系、Y系成型体（前駆体）の順番で下から重ね、炉内に配置した。これらの前駆体は、大気中において７００℃まで１５時間、１０４０℃まで１６０時間、さらに１１７０℃まで１時間で昇温し、３０分保持した後、１０３０℃まで１時間で降温し、１時間保持した。その間、予め作製しておいたSm-Nd系の種結晶を用い、種結晶を半溶融状態の前駆体上に乗せた。種結晶の方位は、ｃ軸が円盤状の前駆体の法線になるように、劈開面を前駆体の上に乗せた。その後、大気中において９７０〜９５５℃まで２８０時間かけて冷却し、結晶の成長を行った。さらに、室温まで約３５時間かけて冷却し、外径約６７ｍｍ、厚さ約２５ｍｍのY系の酸化物超電導材料を得た。また同様の方法で同様のY系の酸化物超電導材料を更に２個作製し、合計３個（後述する試料Ｈ、試料Ｇおよび試料Ｉ用）の試料を作製した。これらの材料は、REBa2Cu3O7-x相中に１μｍ程度のRE2BaCuO5相および５０〜５００μｍの銀が分散した組織を有していた。【００７６】
そして、これらの３個の試料を酸素アニール後に、試料Ｇは、外径６５．０ｍｍ、内径３６．１ｍｍ、厚さ２０．０ｍｍに、試料Ｈは、外径３０．０ｍｍ、厚さ２０．０ｍｍの円柱状に加工した。試料Ｉは比較材として、外径６５．０ｍｍ、厚さ２０．０ｍｍに加工した。【００７７】
試料Ｈの外周部に補強材として、外径約３３．５ｍｍ、内径３０．１ｍｍ、肉厚：約１．５ｍｍであって外周部（外周側になる面）に雄ネジ加工を施したＳＵＳ３１６Ｌリングを配置し、このＳＵＳ３１６Ｌリングと試料Ｈとを、エポキシ樹脂により全周を接着した。また、試料Ｇの内周部に補強材として、外径３６．０ｍｍ、内径約３２．５ｍｍ、肉厚約１．５ｍｍであって、内周部（内周側になる面）に雌ネジ加工を施したＧＦＲＰリングを配置し、同様にエポキシ樹脂により全周を接着した。さらに、外周部に外径６７．０ｍｍ、肉厚１．０ｍｍのＳＵＳ３１６Ｌリングで補強を施した試料Ｇの中に試料Ｈを配置し、試料Ｇと試料Ｈとをネジ溝で結合し一体化した。この一体化した試料を試料ＨＧとする。また、試料Ｉの外周部に補強材として、外径６７．０ｍｍ、肉厚１．０ｍｍのＳＵＳ３１６Ｌリングを配置し、同様にエポキシ樹脂により全周を接着した。図７に試料ＨＧ（図７（ａ））および試料Ｆ（図７（ｂ））の構造を示す。【００７８】
これらの試料ＨＧおよび試料Ｉに関し、表面の捕捉磁束密度を測定するため、ホール素子を各試料の表面中心を通る線状に５個を１０ｍｍ間隔で張り付けた。この時、３番目のホール素子は試料の中心になるようにした。まず、７０Ｋでの着磁は室温で６．０Ｔの磁場中に配置し、冷凍機により７０Ｋに冷却した後、０．２Ｔ／分の減磁レートで外部磁場をゼロにした。この時、試料ＨＧは、３番目のホール素子が最大値を示し、５．１５Ｔであった。また、試料Ｉは同様に５．１２Ｔであった。
次に６０Ｋで着磁を行った。室温で１０．０Ｔの磁場中に配置し、冷凍機により６０Ｋに冷却した後、０．２Ｔ／分の減磁レートで外部磁場をゼロにした。この時、試料ＨＧは、３番目のホール素子が最大値を示し、８．９５Ｔであった。また試料Ｉは、１番目のホール素子が２．５Ｔ、２番目のホール素子が３．５Ｔ、３番目のホール素子が０．２３Ｔ、４番目のホール素子が３．２Ｔ、５番目のホール素子が１．８Ｔ、であり、中心部で捕捉磁束密度が低下していた。実験後、試料Ｉを冷凍機から取り出して表面を確認したところ、中心近傍を通過する直線状の割れが確認できた。【００７９】
これらの比較実験から、リング状の金属補強材で補強した超電導バルクマグネットを入れ子状に配置した超電導バルクマグネット（本発明例の試料ＨＧ）は、外周部のみを金属リング補強した超電導バルクマグネット（比較例の試料Ｉ）に比べて割れることなく１０Ｔ級の高い磁束密度を捕捉（発生）できることが明らかになった。【００８０】
（実施例４）
純度９９．９％の各試薬RE2O3（REはY）、BaO2、CuOをGd：Ba：Cuの金属元素のモル比が９：１２：１７（即ち、最終組織の１２３相：２１１相のモル比が５：２）になるように混合した。さらに、BaCeO3を１．０質量％、Ag2Oを１５質量％添加した混合粉を作製した。各混合粉は、一旦９００℃で８時間仮焼した。仮焼粉は、内径１１０ｍｍの円筒状金型中に充填し、厚さ約４０ｍｍの円盤状に成形した。また、Sm2O3及びYb2O3を用いて、上記成形体と同様の方法により、厚さ４ｍｍのSm系及びYb系円盤状成形体を作製した。さらに、各成形体について等方静水圧プレスにより約１００ＭＰａで圧縮加工した。【００８１】
これらをアルミナ製支持材の上に、Sm系、Yb系、Gd-Dy系成型体（前駆体）の順番で下から重ね、炉内に配置した。これらの前駆体は、大気中において７００℃まで１５時間、１０４０℃まで１６０時間、さらに１１７０℃まで１時間で昇温し、３０分保持した後、１０３０℃まで１時間で降温し、１時間保持した。その間、予め作製しておいたSm-Nd系の種結晶を用い、種結晶を半溶融状態の前駆体上に乗せた。種結晶の方位は、ｃ軸が円盤状の前駆体の法線になるように、劈開面を前駆体の上に乗せた。その後、大気中において９７０〜９５５℃まで３２０時間かけて冷却し、結晶の成長を行った。さらに、室温まで約３５時間かけて冷却し、外径約８５ｍｍ、厚さ約３０ｍｍのY系の酸化物超電導材料を得た。また同様の方法で同様のY系の酸化物超電導材料を更に２個作製し、合計３個（後述する試料Ｋ、試料Ｊおよび試料Ｌ用）の試料を作製した。これらの材料は、YBa2Cu3O7-x相中に１μｍ程度のY2BaCuO5相および５０〜５００μｍの銀が分散した組織を有していた。【００８２】
そして、これらの３個の試料を酸素アニール後にそれぞれ加工して、試料Ｊは、外径７９．９ｍｍ、内径５８．１ｍｍ、厚さ２５．０ｍｍに加工した。また、試料Ｋは、外径５１．９ｍｍ、内径３０．１ｍｍ、厚さ２５．０ｍｍの円柱状に加工した。試料Ｌは比較材として、外径７９．９ｍｍ、内径３０．１ｍｍ、厚さ２５．０ｍｍに加工した。【００８３】
試料Ｋの外周に補強材として、外径約５５．９ｍｍ、内径５２．１ｍｍ、肉厚：約２．０ｍｍであって外周部に雄ネジ加工を施したＳＵＳ３１６Ｌリングを配置し、ＳＵＳ３１６Ｌリングと試料Ｋとを、エポキシ樹脂により全周を接着した。また、試料Ｋの内周部に補強材として、外径２９．９ｍｍ、内径２８．０ｍｍ、肉厚約１．０ｍｍのＧＦＲＰリングをエポキシ樹脂により全周接着した。また、試料Ｊの内周部に補強材として、外径５７．９ｍｍ、内径約５３．９ｍｍ、肉厚約２．０ｍｍであって雌ネジ加工を施したＧＦＲＰリングを配置し、同様にエポキシ樹脂により全周を接着した。さらに、外周部に外径８２．０ｍｍ、内径７９．９ｍｍ、肉厚１．０ｍｍのＳＵＳ３１６Ｌリングで補強を施した試料Ｊの中に試料Ｋを配置し、試料Ｊと試料Ｋをネジ溝で結合し一体化した。この一体化した試料を試料ＫＪとする。また、試料Ｌの外周部に外径７８．０ｍｍ、内径８０．１ｍｍ、肉厚１．０ｍｍのＳＵＳ３１６Ｌリングを配置し、同様にエポキシ樹脂により全周を接着した。図８に試料ＫＪ(図８（ａ）)および試料Ｌ（図８（ｂ））の構造を示す。【００８４】
これらの試料ＫＪおよび試料Ｌに関し、表面の捕捉磁束密度を測定するため、ホール素子を各試料の表面中心を通る線状に５個を１７ｍｍ間隔で張り付けた。この時、３番目のホール素子は試料の中心になるようにした。まず、７０Ｋでの着磁は室温で５．０Ｔの磁場中に配置し、冷凍機により７０Ｋに冷却した後、０．２Ｔ／分の減磁レートで外部磁場をゼロにした。この時、試料ＫＪは、３番目のホール素子が最大値を示し、２．８Ｔであった。また、試料Ｌは同様に３．０Ｔであった。
次に５５Ｋで着磁を行った。室温で８．０Ｔの磁場中に配置し、冷凍機により５５Ｋに冷却した後、０．２Ｔ／分の減磁レートで外部磁場をゼロにした。この時、試料ＫＪは、３番目のホール素子が最大値を示し、５．５Ｔであった。また試料Ｌは、１番目のホール素子が１．６Ｔ、２番目のホール素子が２．７Ｔ、３番目のホール素子が−０．２１Ｔ、４番目のホール素子が２．５Ｔ、５番目のホール素子が１．０Ｔ、であり、中心部で捕捉磁束密度が低下していた。実験後、試料Ｌを冷凍機から取り出して確認したところ、中心近傍から直線状の割れが確認できた。【００８５】
これらの比較実験から、外周部を金属リングおよび内周部をＧＦＲＰ製のリングで補強した超電導バルクマグネットを入れ子状に配置した超電導バルクマグネット（本発明例の試料ＫＪ）は、外周部のみを金属リングで補強した超電導バルクマグネット（比較例の試料Ｌ）に比べて割れることなく高い磁束密度を捕捉（発生）できることが明らかになった。【００８６】
なお、本発明に係る実施形態は、本明細書に記載したいずれの実施形態にも限定されない。
【産業上の利用可能性】
【００８７】
本発明は、比較的大型で高磁束密度を発生する酸化物超電導バルクマグネットに利用することができる。これにより、通常の永久磁石では得られない高磁界を、再現性・信頼性高く得ることができる。
【符号の説明】
【００８８】
１    リング状の酸化物超電導バルクマグネット
２    補強材
３    補強材
２１    円柱状酸化物超電導バルクマグネット
２２    補強材
【図１】
2014189043.tif 000003
【図２】
2014189043.tif 000004
【図３】
2014189043.tif 000005
【図４】
2014189043.tif 000006
【図５】
2014189043.tif 000007
【図６】
2014189043.tif 000008
【図７】
2014189043.tif 000009
【図８】
2014189043.tif 000010
【手続補正書】
【提出日】平成28年9月15日(2016.9.15)
【手続補正１】
【補正対象書類名】明細書
【補正対象項目名】００３０
【補正方法】変更
【補正の内容】
【００３０】
本発明はこれらの知見により成されたものであり、その要旨は以下の通りである。
（１）REBa2Cu3O7-x相中にRE2BaCuO5相が分散したリング状の酸化物超電導バルクマグネットであって、前記リング状酸化物超電導バルクマグネットの外周部にリング状の補強材が配置され、かつ、前記リング状酸化物超電導バルクマグネットの内周部にリング状の補強材が配置され、かつ、前記外周部に配置されたリング状の補強材と前記リング状酸化物超電導バルクマグネットの隙間には、樹脂、グリース、半田の少なくとも１種が、少なくとも隙間の一部に充填されており、かつ、前記内周部に配置されたリング状の補強材と前記リング状酸化物超電導バルクマグネットの隙間には、樹脂、グリース、半田の少なくとも１種が、少なくとも隙間の一部に充填されていることを特徴とする（リング状の）酸化物超電導バルクマグネット。
ただし、REは希土類元素またはそれらの組み合わせを示し、ｘは酸素欠損量を示し、０＜ｘ≦０．２の関係を満たす。
（２）前記外周部に配置されたリング状の補強材の線膨張係数と、リング状の酸化物超電導バルクマグネットの線膨張係数と、前記内周部に配置されたリング状の補強材の線膨張係数とが、以下の関係である場合を除くことを特徴とする（１）に記載の（リング状の）酸化物超電導バルクマグネット。
外周部に配置されたリング状の補強材の線膨張係数  ＞  リング状の酸化物超電導バルクマグネットの線膨張係数  ＞  内周部に配置されたリング状の補強材の線膨張係数
（３）前記酸化物超電導バルクマグネットは、着磁により５Ｔ以上の磁束密度を発生でき、外径が５０ｍｍ以上の酸化物超電導バルクマグネットであることを特徴とする（１）又は（２）に記載の（リング状の）酸化物超電導バルクマグネット。
（４）室温から７７Ｋへ冷却した時の前記外周部の補強材の熱収縮率が０．１６％以上であり、さらに、前記内周部の補強材の熱収縮率が−０．０９％以上、０．３９％以下であることを特徴とする（１）〜（３）のいずれか１項に記載の（リング状の）酸化物超電導バルクマグネット。
（５）室温から７７Ｋへ冷却した時の前記内周部の補強材熱収縮率が−０．０５％以上、０．３０％以下であることを特徴とする（４）に記載の（リング状の）酸化物超電導バルクマグネット。
（６）（１）〜５のいずれか１項に記載のリング状の酸化物超電導バルクマグネットの内側に、円柱状の酸化物超電導バルクマグネット、又は、リング状の補強材が外周部に配置された円柱状の酸化物超電導バルクマグネットが配置され組み合わせて構成され、
前記内周部に配置されたリング状の補強材と前記円柱状の酸化物超電導バルクマグネットとの隙間には、又は、前記内周部に配置されたリング状の補強材と前記円柱状の酸化物超電導バルクマグネットの外周部の補強材との隙間には、樹脂、グリース、または半田の少なくとも１種が、少なくとも隙間の一部に充填されていることを特徴とする（リング状の）酸化物超電導バルクマグネット。
（７）（１）〜（５）のいずれか１項に記載のリング状の酸化物超電導バルクマグネットの内側に、リング状の補強材を外周部および内周部に配置したリング状の酸化物超電導バルクマグネットを１または２以上を配置し組み合わせて構成されていることを特徴とする（リング状の）酸化物超電導バルクマグネット。
（８）前記内周部の補強材に雌ネジ加工が施され、かつ、これに対向して配置されたリング状の酸化物超電導バルクマグネットの外周部の補強材に雄ネジ加工が施され、前記ネジ加工が施された内周部の補強材と外周部の補強材とがネジにより結合されていることを特徴とする（７）に記載の（リング状の）酸化物超電導バルクマグネット。
（９）前記内周部の補強材と、これに対向して内側に配置されたリング状の酸化物超電導バルクマグネットの外周部の補強材との隙間の少なくとも一部に、樹脂、グリース、または半田のうち少なくともいずれかが充填されていることを特徴とする（７）に記載の（リング状の）酸化物超電導バルクマグネット。
（１０）前記酸化物超電導バルクマグネットの上面及び下面の形状が、多角形、楕円またはレーストラック形状を有する形状であることを特徴とする（７）〜（９）のいずれか１項に記載の（リング状の）酸化物超電導バルクマグネット。
【手続補正２】
【補正対象書類名】特許請求の範囲
【補正対象項目名】全文
【補正方法】変更
【補正の内容】
【特許請求の範囲】
【請求項１】
REBa2Cu3O7-x相中にRE2BaCuO5相が分散したリング状の酸化物超電導バルクマグネットであって、前記リング状酸化物超電導バルクマグネットの外周部にリング状の補強材が配置され、かつ、前記リング状酸化物超電導バルクマグネットの内周部にリング状の補強材が配置され、かつ、前記外周部に配置されたリング状の補強材と前記リング状酸化物超電導バルクマグネットの隙間には、樹脂、グリース、半田の少なくとも１種が、少なくとも隙間の一部に充填されており、かつ、前記内周部に配置されたリング状の補強材と前記リング状酸化物超電導バルクマグネットの隙間には、樹脂、グリース、半田の少なくとも１種が、少なくとも隙間の一部に充填されていることを特徴とする酸化物超電導バルクマグネット。
ただし、REは希土類元素またはそれらの組み合わせを示し、ｘは酸素欠損量を示し、０＜ｘ≦０．２の関係を満たす。
【請求項２】
前記外周部に配置されたリング状の補強材の線膨張係数と、リング状の酸化物超電導バルクマグネットの線膨張係数と、前記内周部に配置されたリング状の補強材の線膨張係数とが、以下の関係である場合を除くことを特徴とする請求項１に記載の酸化物超電導バルクマグネット。
外周部に配置されたリング状の補強材の線膨張係数  ＞  リング状の酸化物超電導バルクマグネットの線膨張係数  ＞  内周部に配置されたリング状の補強材の線膨張係数
【請求項３】
前記酸化物超電導バルクマグネットは、着磁により５Ｔ以上の磁束密度を発生でき、外径が５０ｍｍ以上の酸化物超電導バルクマグネットであることを特徴とする請求項１又は２に記載の酸化物超電導バルクマグネット。
【請求項４】
室温から７７Ｋへ冷却した時の前記外周部の補強材の熱収縮率が０．１６％以上であり、さらに、前記内周部の補強材の熱収縮率が−０．０９％以上、０．３９％以下であることを特徴とする請求項１〜３のいずれか１項に記載の酸化物超電導バルクマグネット。
【請求項５】
室温から７７Ｋへ冷却した時の前記内周部の補強材熱収縮率が−０．０５％以上、０．３０％以下であることを特徴とする請求項４に記載の酸化物超電導バルクマグネット。
【請求項６】
請求項１〜５のいずれか１項に記載のリング状の酸化物超電導バルクマグネットの内側に、円柱状の酸化物超電導バルクマグネット、又は、リング状の補強材が外周部に配置された円柱状の酸化物超電導バルクマグネットが配置され組み合わせて構成され、
前記内周部に配置されたリング状の補強材と前記円柱状の酸化物超電導バルクマグネットとの隙間には、又は、前記内周部に配置されたリング状の補強材と前記円柱状の酸化物超電導バルクマグネットの外周部の補強材との隙間には、樹脂、グリース、または半田の少なくとも１種が、少なくとも隙間の一部に充填されていることを特徴とする酸化物超電導バルクマグネット。
【請求項７】
請求項１〜５のいずれか１項に記載のリング状の酸化物超電導バルクマグネットの内側に、リング状の補強材を外周部および内周部に配置したリング状の酸化物超電導バルクマグネットを１または２以上を配置し組み合わせて構成されていることを特徴とする酸化物超電導バルクマグネット。
【請求項８】
前記内周部の補強材に雌ネジ加工が施され、かつ、これに対向して配置されたリング状の酸化物超電導バルクマグネットの外周部の補強材に雄ネジ加工が施され、前記ネジ加工が施された内周部の補強材と外周部の補強材とがネジにより結合されていることを特徴とする請求項７に記載の酸化物超電導バルクマグネット。
【請求項９】
前記内周部の補強材と、これに対向して内側に配置されたリング状の酸化物超電導バルクマグネットの外周部の補強材との隙間の少なくとも一部に、樹脂、グリース、または半田のうち少なくともいずれかが充填されていることを特徴とする請求項７に記載の酸化物超電導バルクマグネット。
【請求項１０】
前記酸化物超電導バルクマグネットの上面及び下面の形状が、多角形、楕円またはレーストラック形状を有する形状であることを特徴とする請求項７〜９のいずれか１項に記載の酸化物超電導バルクマグネット。
【手続補正書】
【提出日】平成28年11月30日(2016.11.30)
【手続補正１】
【補正対象書類名】明細書
【補正対象項目名】００３０
【補正方法】変更
【補正の内容】
【００３０】
本発明はこれらの知見により成されたものであり、その要旨は以下の通りである。
（１）REBa2Cu3O7-x相中にRE2BaCuO5相が分散したリング状の酸化物超電導バルクマグネットであって、前記リング状酸化物超電導バルクマグネットの外周部にリング状の補強材が配置され、かつ、前記リング状酸化物超電導バルクマグネットの内周部にリング状の補強材が配置され、かつ、前記外周部に配置されたリング状の補強材の線膨張係数と、リング状の酸化物超電導バルクマグネットの線膨張係数と、前記内周部に配置されたリング状の補強材の線膨張係数とが、以下の関係である場合を除き、さらに、前記外周部に配置されたリング状の補強材と前記リング状酸化物超電導バルクマグネットの隙間には、樹脂、グリース、半田の少なくとも１種が、少なくとも隙間の一部に充填されており、かつ、前記内周部に配置されたリング状の補強材と前記リング状酸化物超電導バルクマグネットの隙間には、樹脂、グリース、半田の少なくとも１種が、少なくとも隙間の一部に充填されていることを特徴とする（リング状の）酸化物超電導バルクマグネット。
外周部に配置されたリング状の補強材の線膨張係数  ＞  リング状の酸化物超電導バルクマグネットの線膨張係数  ＞  内周部に配置された（リング状の）補強材の線膨張係数
ただし、REは希土類元素またはそれらの組み合わせを示し、ｘは酸素欠損量を示し、０＜ｘ≦０．２の関係を満たす。
（２）前記酸化物超電導バルクマグネットは、着磁により５Ｔ以上の磁束密度を発生でき、外径が５０ｍｍ以上の酸化物超電導バルクマグネットであることを特徴とする（１）に記載の（リング状の）酸化物超電導バルクマグネット。
（３）室温から７７Ｋへ冷却した時の前記外周部の補強材の熱収縮率が０．１６％以上であり、さらに、前記内周部の補強材の熱収縮率が−０．０９％以上、０．３９％以下であることを特徴とする（１）または（２）に記載の（リング状の）酸化物超電導バルクマグネット。
（４）室温から７７Ｋへ冷却した時の前記内周部の補強材熱収縮率が−０．０５％以上、０．３０％以下であることを特徴とする（３）に記載の（リング状の）酸化物超電導バルクマグネット。
（５）（１）〜（４）のいずれか１項に記載の（リング状の）酸化物超電導バルクマグネットの内側に、円柱状の酸化物超電導バルクマグネット、又は、リング状の補強材が外周部に配置された円柱状の酸化物超電導バルクマグネットが配置され組み合わせて構成され、
前記内周部に配置されたリング状の補強材と前記円柱状の酸化物超電導バルクマグネットとの隙間には、又は、前記内周部に配置されたリング状の補強材と前記円柱状の酸化物超電導バルクマグネットの外周部の補強材との隙間には、樹脂、グリース、または半田の少なくとも１種が、少なくとも隙間の一部に充填されていることを特徴とする（リング状の）酸化物超電導バルクマグネット。
（６）（１）〜（４）のいずれか１項に記載のリング状の酸化物超電導バルクマグネットの内側に、リング状の補強材を外周部および内周部に配置したリング状の酸化物超電導バルクマグネットを１または２以上を配置し組み合わせて構成されていることを特徴とする（リング状の）酸化物超電導バルクマグネット。
（７）前記内周部の補強材に雌ネジ加工が施され、かつ、これに対向して配置されたリング状の酸化物超電導バルクマグネットの外周部の補強材に雄ネジ加工が施され、前記ネジ加工が施された内周部の補強材と外周部の補強材とがネジにより結合されていることを特徴とする（６）に記載の（リング状の）酸化物超電導バルクマグネット。
（８）前記内周部の補強材と、これに対向して内側に配置されたリング状の酸化物超電導バルクマグネットの外周部の補強材との隙間の少なくとも一部に、樹脂、グリース、または半田のうち少なくともいずれかが充填されていることを特徴とする（６）に記載の（リング状の）酸化物超電導バルクマグネット。
（９）前記酸化物超電導バルクマグネットの上面及び下面の形状が、多角形、楕円またはレーストラック形状を有する形状であることを特徴とする（６）〜（８）のいずれか１項に記載の（リング状の）酸化物超電導バルクマグネット。
【手続補正２】
【補正対象書類名】特許請求の範囲
【補正対象項目名】全文
【補正方法】変更
【補正の内容】
【特許請求の範囲】
【請求項１】
REBa2Cu3O7-x相中にRE2BaCuO5相が分散したリング状の酸化物超電導バルクマグネットであって、前記リング状酸化物超電導バルクマグネットの外周部にリング状の補強材が配置され、かつ、前記リング状酸化物超電導バルクマグネットの内周部にリング状の補強材が配置され、かつ前記外周部に配置されたリング状の補強材の線膨張係数と、リング状の酸化物超電導バルクマグネットの線膨張係数と、前記内周部に配置されたリング状の補強材の線膨張係数とが、以下の関係である場合を除き、さらに、前記外周部に配置されたリング状の補強材と前記リング状酸化物超電導バルクマグネットの隙間には、樹脂、グリース、半田の少なくとも１種が、少なくとも隙間の一部に充填されており、かつ、前記内周部に配置されたリング状の補強材と前記リング状酸化物超電導バルクマグネットの隙間には、樹脂、グリース、半田の少なくとも１種が、少なくとも隙間の一部に充填されていることを特徴とする酸化物超電導バルクマグネット。
外周部に配置されたリング状の補強材の線膨張係数  ＞  リング状の酸化物超電導バルクマグネットの線膨張係数  ＞  内周部に配置されたリング状の補強材の線膨張係数
ただし、REは希土類元素またはそれらの組み合わせを示し、ｘは酸素欠損量を示し、０＜ｘ≦０．２の関係を満たす。
【請求項２】
前記酸化物超電導バルクマグネットは、着磁により５Ｔ以上の磁束密度を発生でき、外径が５０ｍｍ以上の酸化物超電導バルクマグネットであることを特徴とする請求項１に記載の酸化物超電導バルクマグネット。
【請求項３】
室温から７７Ｋへ冷却した時の前記外周部の補強材の熱収縮率が０．１６％以上であり、さらに、前記内周部の補強材の熱収縮率が−０．０９％以上、０．３９％以下であることを特徴とする請求項１または２に記載の酸化物超電導バルクマグネット。
【請求項４】
室温から７７Ｋへ冷却した時の前記内周部の補強材熱収縮率が−０．０５％以上、０．３０％以下であることを特徴とする請求項３に記載の酸化物超電導バルクマグネット。
【請求項５】
請求項１〜４のいずれか１項に記載のリング状の酸化物超電導バルクマグネットの内側に、円柱状の酸化物超電導バルクマグネット、又は、リング状の補強材が外周部に配置された円柱状の酸化物超電導バルクマグネットが配置され組み合わせて構成され、
前記内周部に配置されたリング状の補強材と前記円柱状の酸化物超電導バルクマグネットとの隙間には、又は、前記内周部に配置されたリング状の補強材と前記円柱状の酸化物超電導バルクマグネットの外周部の補強材との隙間には、樹脂、グリース、または半田の少なくとも１種が、少なくとも隙間の一部に充填されていることを特徴とする酸化物超電導バルクマグネット。
【請求項６】
請求項１〜４のいずれか１項に記載のリング状の酸化物超電導バルクマグネットの内側に、リング状の補強材を外周部および内周部に配置したリング状の酸化物超電導バルクマグネットを１または２以上を配置し組み合わせて構成されていることを特徴とする酸化物超電導バルクマグネット。
【請求項７】
前記内周部の補強材に雌ネジ加工が施され、かつ、これに対向して配置されたリング状の酸化物超電導バルクマグネットの外周部の補強材に雄ネジ加工が施され、前記ネジ加工が施された内周部の補強材と外周部の補強材とがネジにより結合されていることを特徴とする請求項６に記載の酸化物超電導バルクマグネット。
【請求項８】
前記内周部の補強材と、これに対向して内側に配置されたリング状の酸化物超電導バルクマグネットの外周部の補強材との隙間の少なくとも一部に、樹脂、グリース、または半田のうち少なくともいずれかが充填されていることを特徴とする請求項６に記載の酸化物超電導バルクマグネット。
【請求項９】
前記酸化物超電導バルクマグネットの上面及び下面の形状が、多角形、楕円またはレーストラック形状を有する形状であることを特徴とする請求項６〜８のいずれか１項に記載の酸化物超電導バルクマグネット。
【国際調査報告】
2014189043.tif 000011
2014189043.tif 000012
2014189043.tif 000013
2014189043.tif 000014